(57)【要約】【課題】直線帯状の素子分離領域部の部分と交差エリアにおいてそれぞれ適切な不純物濃度の値を設定する。【解決手段】平面内に複数の画素がマトリックス状に配置された固体撮像素子の製造方法において、前記複数の画素間を分離する素子分離領域部１３が平面において交差する交差エリアＥに対し、前記交差エリアＥより狭いイオン注入エリアを設定してイオン注入を行う。【選択図】図７
2018056241.tif 000002
【特許請求の範囲】
【請求項１】
平面内に複数の画素がマトリックス状に配置された固体撮像素子の製造方法において、
前記複数の画素間を分離する素子分離領域部が平面において交差する交差エリアに対し、前記交差エリアより狭いイオン注入エリアを設定してイオン注入を行うことを特徴とする固体撮像素子の製造方法。
【請求項２】
複数の交差エリアに対し、それぞれ個別にイオン注入エリアの広さを設定してイオン注入を行うことを特徴とする請求項１に記載の固体撮像素子の製造方法。
【請求項３】
前記交差エリアより狭い、前記交差エリアに対応するイオン注入のための開口部を有するレジストパターンを用いてイオン注入を行うことを特徴とする請求項１または２に記載の固体撮像素子の製造方法。
【請求項４】
固体撮像素子は、１つのマイクロレンズと、前記１つのマイクロレンズの背後に配置された第１の画素と第２の画素を１組含んで構成される画素ペアである像面位相差画素が、平面において縦方向と横方向に複数隣接して配置された固体撮像素子であることを特徴とする請求項１に記載の固体撮像素子の製造方法。
【発明の詳細な説明】
【技術分野】
【０００１】
この発明は、平面内に複数の画素がマトリックス状に配置された固体撮像素子の製造方法に関するものである。
【背景技術】
【０００２】
従来、図１〜図３に示すように、１つのマイクロレンズ１１と、上記１つのマイクロレンズ１１の背後に配置された第１の画素１２Ｌと第２の画素１２Ｒを１組含んで構成される画素ペア１２である像面位相差画素を、複数備える固体撮像素子が知られている。この像面位相差画素とマイクロレンズ１１とが、平面において縦方向と横方向に複数隣接して配置される。つまり、平面内に複数の画素がマトリックス状に配置された固体撮像素子である。
【０００３】
図１、図２においては、縦方向に隣接する２つの画素ペア１２を示している。全ての画素ペア１２の第１の画素１２Ｌと第２の画素１２Ｒは、例えば、撮像処理前のＡＦ(オートフォーカス）処理の際には像面位相差画素として用いられ、撮像処理の際には同じく全ての画素ペア１２の第１の画素１２Ｌと第２の画素１２Ｒが撮像素子として用いられる。
【０００４】
１つのマイクロレンズ１１と１組の第１の画素１２Ｌと第２の画素１２Ｒとの間には、平坦化層１４が設けられている。平坦化層１４内の上側の位置には、１組の第１の画素１２Ｌと第２の画素１２Ｒの表面領域を覆う大きさのカラーフィルタ１５が介装されている。即ち、上記１つのマイクロレンズ１１と上記１組の第１の画素１２Ｌと第２の画素１２Ｒとの間に、１つのカラーフィルタが介装されている。
【０００５】
各画素ペア１２のカラーフィルタ１５の色は、全画素ペアについて公知のようにベイヤー配列とすることができる。平面の上記画素ペア１２の周縁部を囲繞するように周縁部遮光膜１６が配置されている。この周縁部遮光膜１６は、例えばいずれの位置においても同一幅に形成されている。
【０００６】
図４には、固体撮像素子において、平面の上記画素ペア１２が縦に２ペア配列され、横に２ペア配列され、合計４ペアの部分が抜き出されて描かれている。この図４では、マイクロレンズ１１と周縁部遮光膜１６を取り去った状態を示している。素子分離領域部１３の領域に対しイオン注入を行って固体撮像素子が製造される。
【０００７】
イオン注入において、広いイオン注入エリアと狭いイオン注入エリアとを比べると、一般的に、狭いイオン注入エリアの方が広いイオン注入エリアに比べて不純物濃度が薄くなることが知られている。これは半導体基板を構成している原子にイオンが衝突し、一定の広がりを持って注入されるからである。そのため、イオン注入領域の幅が狭くなるほど交差するイオン注入領域と他のイオン注入領域の濃度差は大きくなる。
【０００８】
図４の固体撮像素子の例において、素子分離領域部１３の平面において素子分離領域部１３が交差する広いイオン注入エリアを円Ｘで示す。これに対し、直線帯状に素子分離領域部１３が延びている部分の狭いイオン注入エリアを円Ｙで示す。
【０００９】
図５に、イオン注入を行った場合の図４に示した部分に関する不純物濃度の濃淡分布をシミュレーションした結果を示す。素子分離領域部１３において、濃い色で示されている部分の不純物濃度が濃く表されている。明らかに、素子分離領域部１３の広いイオン注入エリア円Ｘの不純物濃度が濃くなることが判る。また、交差エリアの濃度ｘと交差エリア以外の濃度ｙの比（相対値）をｘ／ｙとし、素子分離領域部１３の幅（交差点以外の位置の幅）を３段階で変化させたときの上記ｘ／ｙの変化を図６のグラフに示す。素子分離領域部１３の幅が狭いほど、比ｘ／ｙの値も大きくなることが判る。
【００１０】
従って、上記図４の固体撮像素子において、直線帯状の素子分離領域部１３の部分で所定の素子分離効果が得られるように不純物濃度の設定を行ってイオン注入を行うと、交差エリアにおいて不純物濃度が必要以上に濃くなってしまう。このため、交差エリア近傍の無電界領域が設計値よりも広くなる。この結果、１つの画素ペア１２の素子分離領域部１３へ入射した光によって生成された電子は隣接する他方の画素ペア１２に到達し、クロストーク（混色）が生じるという問題がある。
【００１１】
混色の防止という観点からなされた発明が特許文献１に開示されている。この発明では、チャネルストップ部２０、５０は、複数回の不純物イオン注入工程によって形成されており、半導体基板１００の深さ方向（バルク深さ方向）に４層の不純物領域２０Ａ、２０Ｂ、２０Ｃ、２０Ｄ及び不純物領域５０Ａ、５０Ｂ、５０Ｃ、５０Ｄを形成することにより、半導体基板１００の深い領域までＰ型領域を設け、不正な電荷の移動を防止する。
【００１２】
また、チャネルストップ部７０の４層構造の不純物領域７０Ａ、７０Ｂ、７０Ｃ、７０Ｄは、半導体基板１００の深さ方向に徐々に幅の狭い不純物領域とすることにより、半導体基板１００の深部では、チャネルストップ部７０のＰ型不純物の拡散によって受光部の電荷蓄積領域が小さくなるのを回避する、というものである。
【先行技術文献】
【特許文献】
【００１３】
【特許文献１】特開２００４−１６５４６２号公報
【発明の概要】
【発明が解決しようとする課題】
【００１４】
しかしながら、上記のような従来の固体撮像素子の製造方法によっては、固体撮像素子において、直線帯状の素子分離領域部の部分で所定の素子分離効果が得られるように不純物濃度の設定を行ってイオン注入を行うと、交差エリアにおいて不純物濃度が必要以上に濃くなってしまうという問題は解決することができなかった。また、逆に、交差エリアにおいて所定の素子分離効果が得られるように不純物濃度の設定を行ってイオン注入を行うと、直線帯状の素子分離領域部の部分で不純物濃度が必要以上に薄くなってしまうという問題は解決することができなかった。
【００１５】
本発明は、上記のような固体撮像素子の製造方法が有している問題点を解決せんとしてなされたもので、その目的は、直線帯状の素子分離領域部の部分と交差エリアにおいてそれぞれ適切な不純物濃度の値を設定することが可能な固体撮像素子の製造方法を提供することである。
【課題を解決するための手段】
【００１６】
本発明に係る固体撮像素子の製造方法は、平面内に複数の画素がマトリックス状に配置された固体撮像素子の製造方法において、前記複数の画素間を分離する素子分離領域部が平面において交差する交差エリアに対し、前記交差エリアより狭いイオン注入エリアを設定してイオン注入を行うことを特徴とする。
【００１７】
本発明に係る固体撮像素子の製造方法では、複数の交差エリアに対し、それぞれ個別にイオン注入エリアの広さを設定してイオン注入を行うことを特徴とする。
【００１８】
本発明に係る固体撮像素子の製造方法では、前記交差エリアより狭い、前記交差エリアに対応するイオン注入のための開口部を有するレジストパターンを用いてイオン注入を行うことを特徴とする。
【００１９】
本発明に係る固体撮像素子の製造方法では、固体撮像素子は、１つのマイクロレンズと、前記１つのマイクロレンズの背後に配置された第１の画素と第２の画素を１組含んで構成される画素ペアである像面位相差画素が、平面において縦方向と横方向に複数隣接して配置された固体撮像素子であることを特徴とする。
【発明の効果】
【００２０】
本発明によれば、複数の画素間を分離する素子分離領域部が平面において交差する交差エリアに対し、前記交差エリアより狭いイオン注入エリアを設定してイオン注入を行うので、実際の広さより狭いエリアへのイオン注入となり、直線帯状の素子分離領域部の部分と交差エリアにおいてそれぞれ適切な不純物濃度の値を設定することが可能である。
【図面の簡単な説明】
【００２１】
【図１】本発明の実施形態に係る固体撮像素子の平面図。
【図２】図１のＡ−Ａ断面図。
【図３】図１のＢ−Ｂ断面図。
【図４】本発明の実施形態に係る固体撮像素子の平面図であり、画素ペアが縦に２ペアで横に２ペア配置された部分を示す平面図。
【図５】従来の固体撮像素子の図４に示した部分に関する不純物濃度の濃淡分布をシミュレーションした結果を示す図。
【図６】従来の固体撮像素子の素子分離領域部の幅を３段階で変化させたときの、交差エリアの濃度ｘと交差エリア以外の濃度ｙの比を示す図。
【図７】本発明の実施形態に係る固体撮像素子の製造方法の第１の実施形態と、これに用いるレジストパターンの平面図。
【図８】本発明の実施形態に係る固体撮像素子の製造方法におけるイオン注入工程を示すフローチャート。
【図９】本発明に係る実施形態の製造方法により製造した固体撮像素子の図４に示した部分に関する不純物濃度の濃淡分布をシミュレーションした結果を示す図。
【図１０】本発明に係る第１の実施形態の製造方法により、イオン注入エリアの広さを設定するパラメータを３段階で変化させたときの、交差エリアの濃度ｘと交差エリア以外の濃度ｙの比を示す図。
【図１１】本発明の実施形態に係る固体撮像素子の製造方法の第２の実施形態と、これに用いるレジストパターンの平面図。
【図１２】本発明の実施形態に係る固体撮像素子の製造方法の第３の実施形態と、これに用いるレジストパターンの平面図。
【発明を実施するための形態】
【００２２】
以下、添付図面を参照して本発明に係る固体撮像素子の製造方法の実施形態を説明する。各図において同一の構成要素には同一の符号を付して重複する説明を省略する。本発明の実施形態に係る製造方法によって作成された固体撮像素子は、外見上は図１から図４に示した従来例の固体撮像素子と変わらないので、これらの図を用いて構成を説明する。本発明の実施形態に係る製造方法によって作成された固体撮像素子は、１つのマイクロレンズ１１と、上記１つのマイクロレンズ１１の背後に配置された第１の画素１２Ｌと第２の画素１２Ｒを１組含んで構成される画素ペア１２である像面位相差画素を、複数備える。
【００２３】
この画素ペア１２とマイクロレンズ１１とが、平面において縦方向と横方向に複数隣接して配置される。つまり、平面内に複数の画素がマトリックス状に配置された固体撮像素子である。
【００２４】
図１〜図３においては、縦方向に隣接する２つの画素ペア１２を示している。全ての画素ペア１２の第１の画素１２Ｌと第２の画素１２Ｒは、例えば、撮像処理前のＡＦ処理の際には像面位相差画素として用いられ、撮像処理の際には同じく全ての画素ペア１２の第１の画素１２Ｌと第２の画素１２Ｒが撮像素子として用いられる。
【００２５】
１組の第１の画素１２Ｌと第２の画素１２Ｒは、それぞれ、その底部と側壁部に素子分離領域部１３が設けられている。１組の第１の画素１２Ｌと第２の画素１２Ｒの上面と素子分離領域部１３の上面は例えば同じ高さとされている。
【００２６】
１つのマイクロレンズ１１と１組の第１の画素１２Ｌと第２の画素１２Ｒとの間には、平坦化層１４が設けられている。平坦化層１４内の上側の位置には、１組の第１の画素１２Ｌと第２の画素１２Ｒの表面領域を覆う大きさのカラーフィルタ１５が介装されている。即ち、上記１つのマイクロレンズ１１と上記１組の第１の画素１２Ｌと第２の画素１２Ｒとの間に、１つのカラーフィルタが介装されている。
【００２７】
各画素ペア１２のカラーフィルタ１５の色は、例えば赤色、緑色、青色であり、全画素ペアについて公知のようにベイヤー配列とすることができる。平面の上記画素ペア１２の周縁部を囲繞するように周縁部遮光膜１６が配置されている。この周縁部遮光膜１６は、例えばいずれの位置においても同一幅に形成されている。
【００２８】
図４には、固体撮像素子において、平面の上記画素ペア１２が縦に２ペア配列され、横に２ペア配列され、合計４ペアの部分が抜き出されて描かれている。この図４では、マイクロレンズ１１と周縁部遮光膜１６を取り去った状態を示している。素子分離領域部１３の領域に対しイオン注入を行って固体撮像素子が製造される。
【００２９】
本発明の実施形態に係る固体撮像素子の製造方法は、平面内に複数の画素がマトリックス状に配置された固体撮像素子（図１から図４に示した固体撮像素子）の製造方法である。本発明の実施形態に係る製造方法は、上記複数の画素間を分離する素子分離領域部１３が平面において交差する交差エリアＥ（図７（ａ）のハッチングのエリア）に対し、上記交差エリアＥより狭いイオン注入エリアを設定してイオン注入を行うものである。
【００３０】
次に、第１の実施形態を示す。図７（ｂ）に、第１の実施形態のイオン注入エリア設定の手法を示す。この実施形態では、交差エリアＥより狭いイオン注入エリアをＬ字領域２１を用いて設定する。交差エリアＥは２つの画素１２Ｌの角と２つの画素１２Ｒの角により規定されるため、この４つの角に、交差エリアＥを狭く設定するＬ字領域２１を設ける。Ｌ字領域２１は、その内側の角から横方向及び縦方向の長さＬと、その幅Ｗにより規定される。本実施形態では、Ｌ字領域２１の横方向及び縦方向の長さを同じに設定したが、異なる長さであっても良い。
【００３１】
Ｌ字領域２１は、交差エリアＥより狭いイオン注入エリアを設定するための設計に用いるもので、このＬ字領域２１によりイオン注入エリアが決定されると、これに応じて図７（ｃ）に示すようなレジストパターン２０を作成し、これを用いてイオン注入を行う。
【００３２】
イオン注入を行う工程のフローチャートを図８に示す。上記のようにイオン注入エリアを決定してレジストパターンニングを行う（Ｓ１１）。次にレジストパターンニングされたレジストパターンを用いてイオン注入を行う（Ｓ１２）。イオン注入が終了するとレジストパターンを剥離する（Ｓ１３）。
【００３３】
図９にイオン注入を行った場合の不純物濃度の濃淡分布を、シミュレーションした結果を示す。素子分離領域部１３においては、不純物濃度が濃い部分の色を濃い色で表示したものである。明らかに、素子分離領域部１３の平面において交差する交差エリアEにおいても素子分離領域部１３の他のエリアにおいても、同程度の濃さで表示されており、交差エリアＥにおいて不純物濃度が濃くなるという不具合を解消できたことが判る。
【００３４】
また、交差エリアＥの濃度ｘと交差エリア以外の濃度ｙの比（相対値）をｘ／ｙとし、Ｌ字領域２１の幅Ｗを３段階で変化させたときの上記ｘ／ｙの変化を図１０のグラフに示す。図１０のグラフにおいては、Ｌ字領域２１の幅Ｗを「補正量１」、「補正量２」、「補正量３」と表記している。Ｌ字領域２１の幅Ｗが広いほど、比ｘ／ｙの値が１に近付いている。従って、Ｌ字領域２１の幅Ｗを適宜変更することによって、交差エリアの濃度を変更して所望の値とすることができるものである。
【００３５】
次に、第２の実施形態を示す。図１１（ａ）に、第２の実施形態のイオン注入エリア設定の手法を示す。この実施形態では、交差エリアＥより狭いイオン注入エリアを三角形領域３１により設定する。交差エリアＥは２つの画素１２Ｌの角と２つの画素１２Ｒの角により規定されるため、この４つの角に、三角形の例えば重心を合わせて、交差点の中心点に対して点対称に配置し、三角形の大きさ（面積）を変化させて交差エリアＥを狭く設定する。図１１（ａ）に示す三角形領域３１は二等辺三角形の領域であり、二角の角度で決められている三角形の面積を適宜調整し、イオン注入エリアを規定することにより、交差エリアＥの濃度を適宜に調整する。三角形領域３１の面積調整は、４つの三角形領域３１が共に同じ面積となるように調整する。
【００３６】
この三角形領域３１によりイオン注入エリアが決定されると、これに応じた図１１（ｂ）に示すようなレジストパターン３０を作成し、これを用いてイオン注入を行う。この第２の実施形態では、二等辺三角形による三角形領域３１としたが、正三角形など他の三角形であっても良い。また、三角形領域３１は、多角形領域であっても良いし、円や楕円の領域であっても良い。
【００３７】
次に、第３の実施形態を示す。図１２（ａ）に、第３の実施形態のイオン注入エリア設定の手法を示す。この実施形態では、交差エリアＥより狭いイオン注入エリアを交差点図形領域４１により設定する。交差エリアＥは交差点の中心点により規定されるため、この中心点に、図形の例えば重心を合わせて、図形の大きさ（面積）を変化させて交差エリアＥを狭く設定する。図１２（ａ）に示す交差点図形領域４１は正四角形であり、一辺の長さが決められるものとする。一辺の長さを変更して正四角形の面積を適宜調整し、イオン注入エリアを規定する。これにより交差エリアの濃度を適宜に調整する。
【００３８】
この交差点図形領域４１によりイオン注入エリアが決定されると、これに応じた図１２（ｂ）に示すようなレジストパターン４０を作成し、これを用いてイオン注入を行う。この第３の実施形態では、正四角形による交差点図形領域４１としたが、他の図形であっても良い。但し、交差点の中心点を点対称の中心として左右上下の面積が変更される図形が好適であり、この例として円や正八角形の領域を挙げることができる。
【００３９】
以上の如くの本発明の第１の実施形態に示したレジストパターン２０と、第２の実施形態に示したレジストパターン３０、第３の実施形態に示したレジストパターン４０のいずれかを用いてイオン注入を行うことにより、直線帯状の素子分離領域部の部分と交差エリアにおいてそれぞれ適切な不純物濃度の値を設定することが可能となる。なお、上記のレジストパターン２０、３０、４０では、図において、交差エリアＥの付近の白抜きされたエリアが、交差エリアＥより狭い、上記交差エリアに対応するイオン注入のための開口部を示している。
【００４０】
上記では、固体撮像素子の全ての複数の交差エリアに対し、交差エリアより狭い同じ広さのイオン注入エリアを設定したが、固体撮像素子の全ての複数の交差エリアに対し、それぞれ個別にイオン注入エリアの広さを設定してイオン注入を行うようにしても良い。例えば、隣接する画素ペア１２のカラーフィルタの色の組合せが同じ場合には同じ広さとし、隣接する画素ペア１２のカラーフィルタの色の組合せが同じ場合には異なる広さとする。これはカラーフィルタの色により侵入する光のエネルギーが異なるためである。このため、入射した光によって電子が生成された場合、この電子が隣接する他方の画素ペア１２に到達しないように不純物濃度を制御すればよく、このような素子分離領域部１３を得るようにする。
【符号の説明】
【００４１】
１１  マイクロレンズ
１２  画素ペア
１２Ｌ  第１の画素
１２Ｒ  第２の画素
１５  カラーフィルタ
１６  周縁部遮光膜
２０  レジストパターン
２１  Ｌ字領域
３０  レジストパターン
３１  三角形領域
４０  レジストパターン
４１  交差点図形領域
【図１】
2018056241.tif 000003
【図２】
2018056241.tif 000004
【図３】
2018056241.tif 000005
【図４】
2018056241.tif 000006
【図５】
2018056241.tif 000007
【図６】
2018056241.tif 000008
【図７】
2018056241.tif 000009
【図８】
2018056241.tif 000010
【図９】
2018056241.tif 000011
【図１０】
2018056241.tif 000012
【図１１】
2018056241.tif 000013
【図１２】
2018056241.tif 000014